(57)【要約】      （修正有）【課題】バグフィルターとして使用中の衝撃に対する高い耐久性と、使用中の優れた払い落とし性能を有するバグフィルターを提供する。【解決手段】融点が３００℃以上もしくは、融点を有さず分解点が３００℃以上である繊維を主成分とする不織布からなり、バグフィルター頭部１はスナップリング、フェルトパッキンを含んでなる当て布を３〜８列で縫製され、かつバグフィルター胴体２部分は１３〜２０ｍｍを重ね合わせて２〜５列で縫製され、かつバグフィルター下部３は当て布を含んで２〜６列で縫製されている。【選択図】図１
2009034562.tif 000002
【特許請求の範囲】
【請求項１】
融点が３００℃以上もしくは、融点を有さず分解点が３００℃以上である繊維を主成分とする不織布からなるバグフィルターであって、バグフィルター頭部はスナップリング、フェルトパッキンを含んでなる当て布を３〜８列で縫製され、かつバグフィルター胴体部分は１３〜２０ｍｍを重ね合わせて２〜５列で縫製され、かつバグフィルター下部は当て布を含んで２〜６列で縫製されていることを特徴とするバグフィルター。
【請求項２】
バグフィルター頭部には平板形のスナップリングを使用し、該スナップリングを覆うようにしてフェルトパッキンと当て布をバグフィルター本体と重ね、該重なりが３０〜７０ｍｍであることを特徴とする、請求項１に記載のバグフィルター。
【請求項３】
バグフィルター胴体部分は、重ねあわせ端面からの長さが５ｍｍ以下に少なくとも１本以上の縫製列を含むことを特徴とする、請求項１に記載のバグフィルター。
【請求項４】
バグフィルター下部には長さが６０〜１２０ｍｍの当て布を円周方向に巻いて構成され、バグフィルターの最下面から１５ｍｍ以内に３列以上の縫製が施されていることを特徴とする、請求項１に記載のバグフィルター。
【請求項５】
バグフィルターの全長が２５００〜８５００ｍｍの範囲内であることを特徴とする、請求項１〜４のいずれかに記載のバグフィルター。
【発明の詳細な説明】
【技術分野】
【０００１】
本発明は、例えばごみ焼却場やアスファルト合材プラント、セメント製造所、石炭火力発電所等で使用される集じん用のバグフィルターに関する。詳しくは、融点が３００℃以上もしくは、融点を有さず分解点が３００℃以上である繊維を主成分とする不織布からなるバグフィルターであって、バグフィルター頭部、胴体部分、下部を縫製により形成されることを特徴とするバグフィルターに関するものである。
【背景技術】
【０００２】
従来から高温の排気ガスを集じんするバグフィルターについて様々の素材が提案されている。例えばごみ焼却場で発生する排気ガスの集じんにはポリテトラフルオロエチレン（以下ＰＴＦＥ）繊維とガラス繊維とを混合してなる不織布を円筒状に形成してなるバグフィルターが多く使用されており、該バグフィルターはその頭部部分を集塵機に固定し、吊り下げられた状態で使用されるのが一般的である。該バグフィルターの使用中には集じんしたダストがバグフィルター表面に堆積し、バグフィルターの自重に加え、多い場合には１０ｋｇ程度のダストが付着し、負荷のかかった状態で使用される。また、バグフィルターの使用中にダストが堆積すると、バグフィルター上部からバグフィルター円筒内面に向かってダストを払い落とす間欠的な衝撃を圧縮空気によって付加し、ダストを払い落とす操作が繰り返し行われる。バグフィルター上部においては、該払い落とし操作を均一に行うため、圧縮空気の噴射口付近に圧縮空気の流れを制御する金属製のベンチュリーが設置されているが、昨今、ベンチュリーの摩滅によりバグフィルター頭部にダストが集中し、バグフィルターの破損を生じるケースが問題視されている。あるいはまた、該払い落とし操作が均一に行われないために、バグフィルター頭部に圧縮空気が集中し、ダストの重量も相まってバグフィルター頭部が破れて落下するような問題も指摘されている。さらにまた、集塵機内に吊り下げられたバグフィルターは長いもので８５００ｍｍにも達するため、バグフィルターを吊り下げる時には必ずしも鉛直に吊り下げられないため、バグフィルターの下部同士が接触し、バグフィルター下部において破損が生じるといった点も問題視されている。
【０００３】
これらの問題は集塵機の構造や使用方法の不適切さを改善することで解決される可能性もあるが、バグフィルターそのものに改善策が要望されているものであった。
【０００４】
従来技術の一例として、融点が２８５℃のポリフェニレンサルファイド（以下ＰＰＳ）繊維を用いた短繊維ウェブとスクリムとからなるフェルト地を円筒形状に重ね縫いにより縫製して形成されるバグフィルターが提案されている（例えば特許文献１）。
【０００５】
この従来技術においては、フェルト地を直径１２０ｍｍ以上３８０ｍｍ以下の円筒形状に重ね縫いにより縫製し、縫い代をバグフィルター周長の２〜８％、且つ該縫い代の全縫製部に上記スクリムの経、緯いずれか一方向の糸の５本以上が縫いこまれたバグフィルターを提案している。
【０００６】
しかしながら、この技術で得られるバグフィルターにおいては、バグフィルターとして使用中のバグフィルター胴体部分の耐久性には注目しているものの、バグフィルター頭部や下部の問題点については何ら解決策を提案するものではなかった。あるいはまた、胴体部分の縫い代と縫製本数、縫製間隔は規定しているものの、重ねあわせ部分の端面から縫製列までの距離については何ら記載が無く、端面から縫製列までの距離が長くなり過ぎると拘束されていないフェルト地部分が増え、バグフィルター設置時に引っかかって破損を生じやすくなる等の問題点を解決したものではなかった。
【０００７】
また、別の従来技術として、バグフィルターの集塵機天板への取り付け構造について提案がなされている（例えば特許文献２）。
【０００８】
この従来技術においては、バグフィルター頭部にガラス繊維製の芯紐を２本包み込んで形成し、２本の芯紐の間で集塵機天板を挟み込みようにしてバグフィルターを取り付ける構造を提案している。
【０００９】
この方法では天板への嵌着力は向上するものの、バグフィルター頭部に作用する上述の問題点については何ら解決策が提案されておらず、また、円形の２本の芯紐を正確に平行に形成しないと、バグフィルターが鉛直に設置できないという問題があった。
【００１０】
さらにまた、別の従来技術として、バグフィルターを縫製するミシン糸について提案がなされている（例えば特許文献３）。
【００１１】
特許文献３は本発明の出願人によって見出された技術知見であり、高温下での寸法安定性、縫い目強力、可縫性をいずれも満足するミシン糸について鋭意検討したものであり、縫製加工に適したミシン糸を提供できてはいるものの、上述のようなバグフィルター使用中の問題点については更なる改善が求められているものであった。
【特許文献１】特許第３８５９０５８号公報
【特許文献２】実開平７−５１０号公報
【特許文献３】特開平９−５９８４１号公報
【発明の開示】
【発明が解決しようとする課題】
【００１２】
本発明は、上記従来技術における問題点を解消せんとするもので、不織布からなるバグフィルターであって、バグフィルター頭部や胴体、下部に特定の部材や縫製手法を選択的に用いることで、使用中の衝撃に対する優れた耐久性を有するバグフィルターを提供することを目的とする。
【課題を解決するための手段】
【００１３】
すなわち本発明は、融点が３００℃以上もしくは、融点を有さず分解点が３００℃以上である繊維を主成分とする不織布からなるバグフィルターであって、バグフィルター頭部はスナップリング、フェルトパッキンを含んでなる当て布を３〜８列で縫製され、かつバグフィルター胴体部分は１３〜２０ｍｍを重ね合わせて２〜５列で縫製され、かつバグフィルター下部は当て布を含んで２〜６列で縫製されていることを特徴とするバグフィルターである。
【発明の効果】
【００１４】
本発明のバグフィルターによれば、使用中の衝撃が集中するバグフィルター頭部、胴体部分、下部のそれぞれに特定の部材と縫製方法を選択的に用いることで、これらの衝撃に対して高い耐久性を有するとともに、バグフィルターを取り付ける際の作業性が格段に向上し、かつ、適正に取り付けが可能となる効果を奏するものである。
【発明を実施するための最良の形態】
【００１５】
本発明は、前記課題、つまり使用中の衝撃に対しても高い耐久性を示し、かつ、取り付け時の作業性を大幅に改善したバグフィルターについて、鋭意検討した結果、融点が３００℃以上もしくは、融点を有さず分解点が３００℃以上である繊維を主成分とする不織布からなるバグフィルターであって、バグフィルター頭部、胴体部分、下部のそれぞれに特定の部材と縫製方法を選択的に用いることで、これらの課題を解決することを見出し、本発明に至ったものである。
【００１６】
以下、本発明のバグフィルターについて、最良の形態を説明する。
【００１７】
本発明のバグフィルターは融点が３００℃以上もしくは、融点を有さず分解点が３００℃以上である繊維を主成分とする不織布から構成されているものである。融点が３００℃以上もしくは、融点を有さず分解点が３００℃以上である繊維としては全芳香族アラミド繊維、ポリイミド繊維、炭素繊維、ガラス繊維、金属繊維などがあるが、中でも耐薬品性能に優れたフッ素樹脂系繊維が好適であり、中でもＰＴＦＥ繊維が最も好適である。ごみ焼却場やアスファルト合材プラント、セメント製造所、石炭火力発電所等で使用される集じん用のバグフィルターは常時１３０℃を越えるような高温に曝されるため、バグフィルターを構成する繊維には高い耐熱性能が必要である。
【００１８】
不織布は融点が３００℃以上もしくは、融点を有さず分解点が３００℃以上である繊維の短繊維をカーディング装置等でシート化し、所定の重量まで積層した後にニードルパンチ法やウォータージェットパンチ法により繊維同士を絡合し、熱処理とプレス処理によって熱安定化と緻密化がなされた不織布である。
【００１９】
不織布の重量は３００〜９００ｇ／ｍ２の範囲内が好適である。不織布の重量が３００ｇ／ｍ２以上であれば物理的な強度を有し、かつフィルターとしての集じん性能も満足するので好ましい。また不織布の重量が９００ｇ／ｍ２以下であれば、フィルターとして必要な通気量も高い数値を確保でき、かつ物理的な強度も充分にあるので好ましい。
【００２０】
上記不織布の厚みは０．７〜２．２ｍｍが好ましい。不織布の厚みが０．７ｍｍ以上であればバグフィルターとして必要な耐摩耗性を有することから好ましく、また、２．２ｍｍ以下とすることで、フィルターとして必要な通気量も高い数値を確保できるので好ましい。
【００２１】
本発明のバグフィルターは、頭部にスナップリング、フェルトパッキンを含んでなる当て布を３〜８列で縫製されるものである。
【００２２】
スナップリングの材質はＳＫ鋼（炭素工具鋼）又はＰＨ鋼（析出硬化型ステンレス鋼）が高温でも充分な弾性を有することから好ましい。
【００２３】
スナップリングの形状は平板形で、幅は２０〜３５ｍｍの範囲内にあるものが好ましい。スナップリングとして平板形のものを使用すると、丸型のものを使用するよりも集塵機の天板部分とスナップリングとの密着性を更に向上することができるので好ましい。平板形のスナップリングの幅は２０〜３５ｍｍであることが好ましい。なぜならスナップリングの幅が２０ｍｍ以上であれば取り付け強力が充分に高くできるので好ましく、一方でスナップリングの幅が３５ｍｍ以下であれば、バグフィルターを取り付ける時にスナップリングが適度に変形するので作業性が良いことから好ましい。バグフィルターを取り付ける際には、集塵機の天板部分に空いたバグフィルター取り付け穴にバグフィルターを差込み、スナップリングをバグフィルターの内面側に一旦押し曲げることでバグフィルター頭部の直径を一時的に小さくし、スナップリング部分と集塵機の天板部分とを位置合わせした後、押し曲げていたスナップリングを元の形状に戻して密着させて固定させる取り付け手法が採られている。従って、適切な柔軟性を有するスナップリングが好ましい。
【００２４】
また、フェルトパッキンは融点が３００℃以上もしくは、融点を有さず分解点が３００℃以上である繊維を主成分とする不織布を用いるものであり、スナップリングと集塵機の天板との密着性を向上するものである。
【００２５】
フェルトパッキンは密度が０．２〜０．９ｇ／ｃｍ３のものを２枚以上折り重ねて使用することが好ましい。フェルトパッキンに用いる不織布の密度が０．２ｇ／ｃｍ３以上であると、不織布の弾力性が十分にあるのでシーリング性が充分に発揮されるので好ましい。また、フェルトパッキンに用いる不織布の密度が０．９ｇ／ｃｍ３以下であれば、不織布が適度な緻密さと柔軟性とを兼備するので、取り付け作業時の作業性が良く、かつ、使用中のシーリング性も充分であることから好ましい。
【００２６】
当て布は融点が３００℃以上もしくは、融点を有さず分解点が３００℃以上である繊維を主成分とする不織布を用いるものであり、スナップリングとフェルトパッキンとを包み込み、かつ、バグフィルター本体と接合させる重要な部材である。当て布はスナップリングやフェルトパッキンとバグフィルター本体との一体性を発現し、かつ、使用中の摩耗劣化に対する高い耐久性や、取り付け作業の容易性をも兼備する必要がある。
【００２７】
当て布の重量は５００〜９００ｇ／ｍ２、当て布の厚みは１．０〜２．２ｍｍのものが好ましい。当て布の重量が５００ｇ／ｍ２以上あれば摩耗劣化に対する耐久性を有するので好ましく、当て布の重量が９００ｇ／ｍ２以下であれば取り付け時にも適度な柔軟性を有することから好ましい。当て布の厚みは１．０ｍｍ以上であれば摩耗劣化に対する充分な耐久性を有するので好ましく、また、当て布の厚みが２．２ｍｍ以下であれば当て布とバグフィルター本体との縫製も問題なく実施できるので好ましい。
【００２８】
当て布は、スナップリングやフェルトパッキンとバグフィルター本体とを強固に一体化させるため、３〜８列で縫製されるものである。縫製列においては、スナップリング下端面と当て布の下端面とを１列以上（合計２列以上）に縫製することで、スナップリングと当て布との接合を強固にすることができるが、スナップリング下端面にはフェルトパッキンも含むために厚みが厚いことから、スナップリング下端面の縫製列は２ｍｍ以上の間隔で２本以上が好ましく、当て布の下端面での縫製１列と加え、合計３列以上で縫製するのが好ましい。当て布の縫製列を８列以下とすることで、スナップリングやフェルトパッキンとバグフィルター本体との取り付け強力を十分に確保し、かつ、使用中の衝撃に対する柔軟性や自由度を有することができるので、使用中の衝撃により縫製糸部分に応力が集中しても縫製糸の破損を防止できるので好ましく、かつ、バグフィルターを取り付ける時に縫製糸が集塵機の天板に接触して損傷することが無いので好ましい。
【００２９】
本発明のバグフィルター頭部には、平板形のスナップリングを使用し、該スナップリングを覆うようにしてフェルトパッキンと当て布をバグフィルター本体と重ね、該重なりが３０〜７０ｍｍの範囲内とすることが好ましい。
【００３０】
当て布の重なり部分が３０ｍｍ以上であるとスナップリング、フェルトパッキンならびに当て布の固定が充分にでき、使用中の衝撃により破損を招く恐れが無いので好ましい。また、当て布の重なり部分を７０ｍｍ以下とすることでスナップリング、フェルトパッキンならびに当て布の固定は充分に達成され、なおかつフィルターとしての通気性を高いままに維持できるので、集じんの役割も果たすことから好ましい。より好ましくは重なり部分は４０〜６０ｍｍの範囲内にあるものが強力とフィルター性能の両面から好適である。
【００３１】
本発明のバグフィルターは胴体部分が１３〜２０ｍｍを重ね合わせて２〜５列で縫製されているものである。胴体部分はバグフィルターの集じん機能を主として担う重要な部分であり、不織布のフィルター性能を損なわない方法で、かつ、使用中の衝撃に対しても充分な耐久性を有するよう縫製することが肝要である。
【００３２】
重ね合わせが１３ｍｍ以上とすることで胴体部分の縫製による強力は充分に高くすることができ、使用中の衝撃により破損する恐れが無い。また、重ね合わせが２０ｍｍ以下とすることで、縫製部分の強力を確保しながら不織布の重なり部分を最小限にできるので、フィルターとしての充分な通気性をも確保でき、有効濾過面積を高く維持できるので好ましい。
【００３３】
バグフィルターの直径は一般的に１７０ｍｍ以下であり、円周長に換算すると５３４ｍｍ以下である。重ね合わせ部分が２０ｍｍ以下であれば、全円周長における重ね部分の割合が４％を越えず、フィルターの有効濾過面積も４％を超えて減少しないので、バグフィルターとして使用中に圧力損失が上昇しない効果を奏する。
【００３４】
従ってバグフィルターの胴体部分は１３〜２０ｍｍの範囲内で重ね合わせ、２〜５列で縫製することが肝要である。２列以上で縫製することで不織布の重なり端面を少なくとも両端の２ヶ所で固定でき、使用中に不織布が暴れてバグフィルターに衝撃を与えることが無い。また５列以下で縫製することで、１３〜２０ｍｍの重なり部分を柔軟に固定できるので、使用中の衝撃に対する耐久性を有することができる。
【００３５】
さらにまた、本発明のバグフィルターは、胴体部分が、重ねあわせ端面からの長さが５ｍｍ以下に少なくとも１本以上の縫製列を含むものが好ましい。胴体部分の縫製で特に問題となるのは、重ね合わせ端面の処理方法である。重ね合わせ端面からの長さ５ｍｍ以下に１本以上の縫製列が存在することで、重なり端面が充分に固定され、使用中に不織布が暴れてバグフィルターに衝撃を与えることが無いし、端面部分に集じんしたダストが固着することも無いので、バグフィルターが固化することも無いので好ましい。従って重ね合わせ端面からの長さ５ｍｍ以下に少なくとも１本以上の縫製列を含むことが好ましい。
【００３６】
本発明のバグフィルターは、その下部が当て布を含んで２〜６列で縫製されていることが肝要である。バグフィルター下部に当て布を用いることで、バグフィルター同士の接触による破損を予防する役目を担うとともに、バグフィルター使用中の払い落とし衝撃がバグフィルター下部に集中しやすいとされていることから、払い落とし衝撃に対する高い耐久性を発現させる役割を担うものである。当て布に用いる不織布の重量は５００〜９００ｇ／ｍ２が好ましい。
【００３７】
不織布の重量を５００ｇ／ｍ２以上とすることでバグフィルターとして必要な強度を有することから好ましい。また不織布の重量を９００ｇ／ｍ２以下とすることで、当て布部分とバグフィルター本体への縫製を容易にできることから好ましい。
【００３８】
当て布の厚みは１．０〜２．２ｍｍのものが好ましい。当て布の厚みを１．０ｍｍ以上とすることでバグフィルターとして使用中の摩耗に対する耐久性を奏することができるので好ましい。また、当て布の厚みを２．２ｍｍ以下とすることで、当て布部分とバグフィルター本体との縫製が容易にできることから好ましい。
【００３９】
該当て布を２列以上で縫製して結合することで、バグフィルター本体と当て布との結合が高くできることから、使用中の衝撃による破損が無い。また６列以下の縫製列にすることで、バグフィルター本体と当て布との結合は充分に強く維持し、かつ、縫製列部分が強固になり過ぎないので、バグフィルターとして使用中の熱に曝されても縫製列部分が硬化して収縮するようなことが無く、取替え時に金属製の金枠から抜き取れなくなるという不具合も生じない。
【００４０】
本発明のバグフィルター下部には６０〜１２０ｍｍの当て布を含み、バグフィルターの最下面から１５ｍｍ以内に３列以上の縫製が施されることが好ましい。当て布の長さを６０ｍｍ以上とすることでバグフィルターの下端部同士が接触した時の耐久性、特に耐摩耗性を充分にすることができるので好ましい。一方、当て布の長さを１２０ｍｍ以下とすることでフィルターとして必要な通気性が損なわれることが無く好ましい。
【００４１】
バグフィルター頭部と下部の当て布は、該当部分の補強という意味から、頭部では３０ｍｍ以上が好ましく、下部では６０ｍｍ以上と、両者合わせて９０ｍｍ以上であることが好ましい。当て布による補強効果を発現しつつ、当て布部分による通気性の減少も最小限に抑制することが好ましいので、当て布部分はバグフィルター全長において４％以下とすることが好ましい。従ってバグフィルターの全長は２５００ｍｍ以上であることが好ましい。
【００４２】
一方でバグフィルターの全長を８５００ｍｍ以下とすることは、バグフィルターの自重が重くなりすぎずバグフィルター頭部のスナップリングやフェルトパッキンで充分に自重を支えることが可能であることから好ましい。
【００４３】
これを示したのが図１、図２および図３である。
【００４４】
図１は、本発明のバグフィルターの側面図で、１はバグフィルター頭部、２はバグフィルター胴体、３はバグフィルター下部である。図２は図１のバグフィルター頭部の部分断面図で、バグフィルター上部の構造を示している。図３は図１のバグフィルター胴体部分の部分拡大図で、重ね縫い部分の構造を示している。図４は図１のバグフィルター下部の部分断面図で、バグフィルター下部の構造を示している。
【実施例】
【００４５】
以下、実施例と比較例とにより、本発明のバグフィルターについてさらに詳細に説明するが、本発明はこれらに限定されるものではない。なお、実施例等で作成したバグフィルター各１本の評価は以下の手法を用いた。
【００４６】
［評価方法］
作成したバグフィルターをテスト用の排気ガス用集塵機に投入し、１年間使用後の状態で評価した。テスト用の集塵機の条件は下記の通りである。
・燃焼物：産業廃棄物および一般ゴミ、重油による助燃あり
・排気ガス温度：２００℃
・消石灰噴霧：有り
・払い落とし方法：圧縮空気による
・バグフィルター総数量：４８本（１列１２本、４列構成）
・ろ過風速：１．２ｍ／分
［実施例１］
融点が３２７℃のフッ素繊維“テフロン”（商標名）（東レ・フロロファイバース・アメリカ製）と、融点が無く分解点が８４０℃のガラス繊維とから構成される不織布として市販のフェルト“テファイヤー”（商標名）ＴＦＡ−６５（フジコー（株）製）を用い、以下の順でバグフィルターを形成した。なお、縫製糸には“ラステックス”（商標名）Ｓ０１２Ｔ３−１、１３３０ｄｔｅｘ（ゴアテックス社製）を使用した。
【００４７】
（頭部）
スナップリング４としてＰＨ鋼、０．３５ｍｍ厚さ、２８ｍｍ幅のものを使用し、フェルトパッキン６ならびに当て布５はＴＦＡ−６５不織布を用いた。当て布５はスナップリング４とフェルトパッキン６とを包み込んでバグフィルター本体７に６０ｍｍ重ね、５列で縫製した。
【００４８】
（胴体部分）
ＴＦＡ−６５不織布を５０３ｍｍの円筒形とし、重なり端面１１を１６ｍｍ重ね、バグフィルター本体１０の長さ方向に平行に３列で縫製した。重なり端面１１から縫製線までの距離は４ｍｍ、８ｍｍ、１２ｍｍとした。
【００４９】
（下部）
当て布１４としてＴＦＡ−６５不織布を用い、バグフィルター本体１３と７０ｍｍ重ね合わせて５列で縫製した。
【００５０】
得られたバグフィルターを高温の排気ガス用集塵機に投入して実機テストしたところ、取り付け性、密着性も良好で、スナップリングとフェルトパッキンとを適正に使用したことでバグフィルターは鉛直に設置でき、バグフィルター下面同士の接触も生じていなかった。胴体部分も特別な劣化もなく、良好な結果であった。バグフィルター頭部、胴体部分、下部それぞれの当て布や重なり部分を適正にしたことで、使用後の目詰まりも少なく、フィルターとしても好ましい性能を示した。
【００５１】
［実施例２］
実施例１と同様の不織布と縫製糸とを用いて、以下の順でバグフィルターを形成した。
【００５２】
（頭部）
スナップリング４としてＰＨ鋼、０．３５ｍｍ厚さ、２３ｍｍ幅のものを使用し、当て布５はバグフィルター本体７に４０ｍｍ重ね、５列で縫製した以外は実施例１と同様の方法とした。
【００５３】
（胴体部分）
ＴＦＡ−６５不織布を５３４ｍｍの円筒形とし、重なり端面１１を１４ｍｍ重ね、バグフィルター本体１０の長さ方向に平行に３列で縫製した。重なり端面１１から縫製線までの距離は３ｍｍ、６ｍｍ、９ｍｍとした。
【００５４】
（下部）
当て布１４をバグフィルター本体１３と６５ｍｍ重ね合わせて５列で縫製した。
【００５５】
得られたバグフィルターを高温の排気ガス用集塵機に投入して実機テストしたところ、取り付け性、密着性も良好で、バグフィルターも鉛直に設置されていた。ただし、バグフィルター頭部の当て布が若干短く、胴体部分の重なりも若干短かったために、バグフィルター頭部の当て布の端面９において胴体部分の縫製部分と接する部分で縫製糸のほつれが見られた。それ以外は特別な劣化もなく、良好な結果であった。使用後の目詰まりも少なく、フィルターとしても好ましい性能を示した。
【００５６】
［比較例１］
実施例１と同様の不織布と縫製糸とを用いて、以下の順でバグフィルターを形成した。
【００５７】
（頭部）
スナップリング４は使用せず、フェルトパッキン６ならびに当て布５はＴＦＡ−６５不織布を用いた。当て布５はフェルトパッキン６を包み込んでバグフィルター本体７に２０ｍｍ重ね、１２列で縫製した。
【００５８】
（胴体部分）
ＴＦＡ−６５不織布を５０３ｍｍの円筒形とし、重なり端面１１を２２ｍｍ重ね、バグフィルター本体１０の長さ方向に平行に１列で縫製した。重なり端面１１から縫製線までの距離は１０ｍｍとした。
【００５９】
（下部）
ＴＦＡ−６５不織布からなる当て布１４をバグフィルター本体１３と１５０ｍｍ重ね合わせて１２列で縫製した。
【００６０】
得られたバグフィルターを高温の排気ガス用集塵機に投入して実機テストしたところ、取り付け時にバグフィルター頭部が硬く、集塵機天板の円形部分への嵌めこみに多くの時間を要した。この際にバグフィルター頭部の縫製糸が集塵機天板に接触し、縫製糸が複数本破損した。
【００６１】
また、バグフィルター胴体部分において重なり端面から縫製糸までの距離が長かったため、不織布の重なり部分にダストが多量に堆積し、払い落とし不良の状況であった。また、バグフィルター下部の当て布部分が長かったため、当て布部分のダスト払い落としが十分でなく、フィルターとして機能する面積が少なくなっており、フィルターとしても好ましくないものであった。
【００６２】
［比較例２］
実施例１と同様の不織布と縫製糸とを用いて、以下の順でバグフィルターを形成した。
【００６３】
（頭部）
スナップリング４とフェルトパッキン６は使用せず、当て布５としてＴＦＡ−６５不織布を用いた。当て布５のみで１回折り返してバグフィルター本体７に９０ｍｍ重ね、１０列で縫製した。
【００６４】
（胴体部分）
ＴＦＡ−６５不織布を５０３ｍｍの円筒形とし、重なり端面１１を１０ｍｍ重ね、バグフィルター本体１０の長さ方向に平行に１列で縫製した。重なり端面１１から縫製線までの距離は５ｍｍとした。
【００６５】
（下部）
ＴＦＡ−６５不織布からなる当て布１４をバグフィルター本体１３と４０ｍｍ重ね合わせて１列で縫製した。
【００６６】
得られたバグフィルターを高温の排気ガス用集塵機に投入して実機テストしたところ、バグフィルター頭部にスナップリングとフェルトパッキンを使用しなかったため、使用中にバグフィルター頭部からの吹き漏れが発生し、バグフィルター内部にダストが侵入していた。また、バグフィルター胴体部分は不織布の重なりが小さく、縫製列も少なかったため、所々に縫製糸に沿った破損が見られた。
【００６７】
また、バグフィルター下部の縫製列が少なかったため、不織布のバタつきが多く発生し、ダストが内部に侵入していた。ダスト漏れが所々に発生し、フィルターとしても好ましくないものであった。
【００６８】
［比較例３］
実施例１と同様の不織布と縫製糸とを用いて、以下の順でバグフィルターを形成した。
【００６９】
（頭部）
スナップリング４は使用せず、フェルトパッキン６ならびに当て布５としてＴＦＡ−６５不織布を用いた。当て布５でフェルトパッキン６を包み込んでバグフィルター本体７に１０ｍｍ重ね、２列で縫製した。
【００７０】
（胴体部分）
ＴＦＡ−６５不織布を４４０ｍｍの円筒形とし、重なり端面１１を１２ｍｍ重ね、バグフィルター本体１０の長さ方向に平行に６列で縫製した。重なり端面１１から縫製線までの距離は１ｍｍ、３ｍｍ、５ｍｍ、７ｍｍ、９ｍｍ、１１ｍｍとした。
【００７１】
（下部）
ＴＦＡ−６５不織布からなる当て布１４をバグフィルター本体１３と２０ｍｍ重ね合わせて８列で縫製した。
【００７２】
得られたバグフィルターを高温の排気ガス用集塵機に投入して実機テストしたところ、バグフィルター頭部と下部の当て布が短かったため、当て布とバグフィルター本体とが接する部分の縫製線に沿って破損が見られた。
【００７３】
以上の実施例と比較例の結果を纏めたのが次の表１である。
【００７４】
【表１】
2009034562.tif 000003
【００７５】
表１の結果から明らかなように、バグフィルターを取り付ける際の良好な作業性と、使用中に曝される衝撃に対する高い耐久性や優れたフィルター性能などを兼備するのは実施例のバグフィルターのみであり、比較例のバグフィルターにおいては、取り付け不良や胴体の重なり部分へのダストの侵入、あるいは頭部や下部からのダストの吹き洩れが発生し、所々で破損が発生していることから、バグフィルター用途に用いられないことが明らかである。
【産業上の利用可能性】
【００７６】
本発明は、使用中の衝撃が集中するバグフィルター頭部、胴体部分、下部のそれぞれに高い耐久性を有する部材を選択的に使用するため、高温の集塵用フィルター等に好適に用いることができる。その応用範囲はこれに限定されるものではない。
【図面の簡単な説明】
【００７７】
【図１】本発明の一例として、バグフィルター全体の側面図である。
【図２】図１のバグフィルターの頭部の部分断面図である。
【図３】図１のバグフィルターの胴体の部分拡大図である。
【図４】図１のバグフィルターの下部の部分断面図である。
【符号の説明】
【００７８】
１……バグフィルターの頭部
２……バグフィルターの胴体
３……バグフィルターの下部
４……スナップリング
５……当て布
６……フェルトパッキン
７……バグフィルター本体
８……縫製線
９……当て布の端面
１０…バグフィルター本体
１１…重なりの端面
１２…重なり
１３…バグフィルター本体
１４…当て布
１５…縫製線
１６…バグフィルター下端
【図１】
2009034562.tif 000004
【図２】
2009034562.tif 000005
【図３】
2009034562.tif 000006
【図４】
2009034562.tif 000007